(57)【要約】【課題】    本発明の目的は、紫外線領域に吸収がなく光透過性が高く、更に加工性が改善され、溶媒に対する溶解性に優れた液晶配向膜、カラーフィルターや光通信用光導波路等の光学材料用ポリイミドの原料モノマーとなり得る脂環式テトラカルボン酸二無水物、その製造法及びそのポリイミドの提供にある。【解決手段】  式［１］    【化１】2005170818.tif 000057（式中、Ｒ1及びＲ２はそれぞれ独立して水素原子又は炭素数１〜１０のアルキル基を表し、Ｒ４は２価の有機基を表し、ｍは整数を表す。）で表される（置換）トリシクロ［４．２．１．０２，５］ノナン−３−エンド，４−エンド，７−エンド，８−エンド−テトラカルボン酸−３：４，７：８−二無水物、またその製造における中間体であるトリシクロ［４．２．１．０2,5］ノナン化合物及びそれらの製造法に関する。また、それら化合物から誘導されるポリアミック酸及びポリイミドによる。【選択図】    なし【特許請求の範囲】
【請求項１】
式［１］
【化１】
2005170818.tif 000039
（式中、Ｒ１は、水素原子又は炭素数１〜１０のアルキル基を表す。）
で表される（置換）トリシクロ［４．２．１．０２，５］ノナン−３−エンド，４−エンド，７−エンド，８−エンド−テトラカルボン酸−３：４，７：８−二無水物。
【請求項２】
式［２］
【化２】
2005170818.tif 000040
（式中、Ｒ１は、水素原子又は炭素数１〜１０のアルキル基を表す。）
で表される（置換）トリシクロ［４．２．１．０２，５］ノナン−３−エンド，４−エンド，７−エンド，８−エンド−テトラカルボン酸。
【請求項３】
式［３］
【化３】
2005170818.tif 000041
（式中、Ｒ１、Ｒ２は、それぞれ独立に水素原子又は炭素数１〜１０のアルキル基を表す。）
で表される（置換）トリシクロ［４．２．１．０２，５］ノナン−３−エンド，４−エンド，７−エンド，８−エンド−テトラカルボン酸−７，８−無水物及び（置換）トリシクロ［４．２．１．０２，５］ノナン−３−エンド，４−エンド−ビスアルコキシカルボニル−７−エンド，８−エンド−ジカルボン酸無水物。
【請求項４】
式［４］
【化４】
2005170818.tif 000042
（式中、Ｒ１は、水素原子又は炭素数１〜１０のアルキル基を表す。）
で表される（置換）ビシクロ［２．２．１］ヘプテ−２−エン−５−エンド，６−エンド−５，６−ジカルボン酸無水物と式［５］
【化５】
2005170818.tif 000043
（式中、Ｒ３は、炭素数１〜１０のアルキル基を表す。）
で表されるアセチレンジカルボン酸ジアルキル化合物をルテニウム触媒下反応させて、式［６］
【化６】
2005170818.tif 000044
（式中、Ｒ１及びＲ３は、前記と同じ意味を表す。）
で表される（置換）トリシクロ［４．２．１．０２，５］ノネ−３−エン−３，４−ビス（アルコキシカルボニル）−７−エンド，８−エンド−７，８−ジカルボン酸無水物を製造し、これを有機酸又は無機酸によって、式［７］
【化７】
2005170818.tif 000045
（式中、Ｒ１は、前記と同じ意味を表す。）
で表される（置換）トリシクロ［４．２．１．０２，５］ノネ−３−エン−３，４−ジカルボキシ−７−エンド，８−エンド−７，８−ジカルボン酸無水物、又は式［８］
【化８】
2005170818.tif 000046
（式中、Ｒ１は、前記と同じ意味を表す。）
で表される（置換）トリシクロ［４．２．１．０２，５］ノネ−３−エン−７−エンド，８−エンド−３，４，７，８−テトラカルボン酸を製造し、続いてこれを還元することにより式［９］
【化９】
2005170818.tif 000047
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−７，８−ジカルボン酸無水物、又は式［２］
【化１０】
2005170818.tif 000048
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸を製造し、更にこれを脱水剤により閉環することを特徴とする式［１］
【化１１】
2005170818.tif 000049
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−３：４，７：８−二無水物の製造法。
【請求項５】
式［６］
【化１２】
2005170818.tif 000050
（式中、Ｒ１は、水素原子又は炭素数１〜１０のアルキル基を表し、Ｒ３は、炭素数１〜１０のアルキル基を表す。）
で表される（置換）トリシクロ［４．２．１．０２，５］ノネ−３−エン−３，４−ビス（アルコキシカルボニル）−７−エンド，８−エンド−７，８−ジカルボン酸無水物を還元し、式［８］
【化１３】
2005170818.tif 000051
（式中、Ｒ１及びＲ３は、前記と同じ意味を表す。）
で表される（置換）トリシクロ［４．２．１．０２，５］ノナン−３−エンド，４−エンド−３，４−ビス（アルコキシカルボニル）−７，８−ジカルボン酸無水物を製造し、これを有機酸又は無機酸によって式［９］
【化１４】
2005170818.tif 000052
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−７，８−ジカルボン酸無水物、又は式［２］
【化１５】
2005170818.tif 000053
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸を製造し、続いてこれを脱水閉環することを特徴とする式［１］
【化１６】
2005170818.tif 000054
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−３：４，７：８−二無水物の製造法。
【請求項６】
ルテニウム触媒が、ハロゲン化ルテニウムを用いることを特徴とする請求項４記載の（置換）トリシクロ［４．２．１．０２，５］ノネ−３−エン−３−エンド，４−エンド−３，４−ビス（アルコキシカルボニル）−７，８−ジカルボン酸無水物の製造法。
【請求項７】
ルテニウム触媒が、ハロゲン化ルテニウムを用いトリフェニルホスフィンを添加することを特徴とする請求項４記載の（置換）トリシクロ［４．２．１．０２，５］ノネ−３−エン−３−エンド，４−エンド−３，４−ビス（アルコキシカルボニル）−７，８−ジカルボン酸無水物の製造法。
【請求項８】
ルテニウム触媒が、ジハロゲノトリス（トリフェニルホスフィン）ルテニウム、又はジハロゲノテトラキス（トリフェニルホスフィン）ルテニウムを用いることを特徴とする請求項４記載の（置換）トリシクロ［４．２．１．０２，５］ノネ−３−エン−３−エンド，４−エンド−３，４−ビス（アルコキシカルボニル）−７，８−ジカルボン酸無水物の製造法。
【請求項９】
反応温度が、７０〜１２０℃であることを特徴とする請求項４記載の（置換）トリシクロ［４．２．１．０２，５］ノネ−３−エン−３−エンド，４−エンド−３，４−ビス（アルコキシカルボニル）−７，８−ジカルボン酸無水物の製造法。
【請求項１０】
反応終了液を濃縮して得られる粗物にトルエンを加えて加温溶解後晶析させることを特徴とする請求項４記載の（置換）トリシクロ［４．２．１．０２，５］ノネ−３−エン−３−エンド，４−エンド−３，４−ビス（アルコキシカルボニル）−７，８−ジカルボン酸無水物の製造法。
【請求項１１】
有機酸がギ酸であることを特徴とする請求項４及び５記載の（置換）トリシクロ［４．２．１．０２，５］ノナン−３−エンド，４−エンド，７−エンド，８−エンド−テトラカルボン酸−３：４，７：８−二無水物の製造法。
【請求項１２】
式［１０］
【化１７】
2005170818.tif 000055
（式中、Ｒ４は２価の有機基を表し、ｍは整数を表す。）
で表される繰り返し単位を少なくとも１０モル％含有し、数平均分子量が少なくとも５０００であるポリアミック酸。
【請求項１３】
式［１１］
【化１８】
2005170818.tif 000056
（式中、Ｒ４は２価の有機基を表し、ｍは整数を表す。）
で表される繰り返し単位を少なくとも１０モル％含有するポリイミド。
【発明の詳細な説明】
【技術分野】
【０００１】
本発明は、電子材料用のモノマー及びそのポリイミドに関する。
【背景技術】
【０００２】
（置換）トリシクロ［４．２．１．０２，５］ノナン−３−エンド，４−エンド，７−エンド，８−エンド−テトラカルボン酸−３：４，７：８−二無水物（ＴＣＮＤＡ）は、従来合成されたことのない新規な化合物である。
【０００３】
本発明により得られるテトラカルボン酸二無水物は、芳香族ジアミン及び脂環式ジアミンとの重縮合反応によりポリアミド酸とした後、熱もしくは触媒を用いた脱水閉環反応により対応するポリイミドとすることができる。
【０００４】
一般に、ポリイミド樹脂はその特徴である高い機械的強度、耐熱性、絶縁性、耐溶剤性のために、液晶表示素子や半導体における保護材料、絶縁材料、カラーフィルターなどの電子材料として広く用いられている。また、最近では光導波路用材料等の光通信用材料としての用途も期待されている。
【０００５】
近年、この分野の発展は目覚ましく、それに対応して、用いられる材料に対しても益々高度な特性が要求される様になっている。即ち、単に耐熱性、耐溶剤性に優れるだけでなく、用途に応じた性能を多数あわせもつことが期待されている。
【０００６】
しかし、特に、全芳香族ポリイミド樹脂においては、濃い琥珀色を呈し着色するため、高い透明性を要求される用途においては問題が生じてくる。また、全芳香族ポリイミドは有機溶剤に不溶であるため、実際にはその前駆体であるポリアミド酸を熱による脱水閉環によって得る必要がある。
【０００７】
透明性を実現する一つの方法として、脂環式テトラカルボン酸二無水物と芳香族ジアミンとの重縮合反応によりポリイミド前駆体を得て、該当前駆体をイミド化しポリイミドを製造すれば、比較的着色が少なく、高透明性のポリイミドが得られることは知られている（特許文献１、２参照）。
【０００８】
一方、ＴＣＮＤＡ異性体としては、下記スキームに示される様にＲ１が水素原子の場合に、無水マレイン酸（ＭＡ）とビシクロ［２．２．１］ヘプテ−２−エン−５−エンド，６−エンド−５，６−ジカルボン酸無水物（ＢＨＣＡ）から光反応によってトリシクロ［４．２．１．０２，５］ノナン−３−エキソ，４−エキソ，７−エンド，８−エンド−テトラカルボン酸−３：４，７：８−二無水物を得る方法（特許文献３参照。）が知られている。
【０００９】
【化１】
2005170818.tif 000002
【００１０】
（式中、Ｒ１は、水素原子又は炭素数１〜１０のアルキル基を表す。）
しかし、大量の光増感剤のアセトフェノンを存在させてもＴＣＮＤＡ異性体の光効率が０．１５ｍｏｌ％／（ｋＷ・ｈ）と極めて低い結果になっている。従って、工業的には、生産性の低いコスト高の方法で実用的ではなかった。
【００１１】
また下記スキームで示されるＢＨＣＡ誘導体とアセチレンジカルボン酸ジアルキル化合物をルテニウム触媒下反応させて（置換）トリシクロ［４．２．１．０２，５］ノネ−３−エン−３，４−ビス（アルコキシカルボニル）−７−エンド，８−エンド−７，８−ジカルボン酸無水物を製造し、これを水和した後還元してから塩基により加水分解し、更に脱水閉環して（置換）トリシクロ［４．２．１．０２，５］ノナン−３−エキソ，４−エキソ，７−エンド，８−エンド−テトラカルボン酸−３：４，７：８−二無水物（ＴＣＮＤＡ異性体）を得る方法（特許文献４参照。）が知られている。
【００１２】
【化２】
2005170818.tif 000003
【００１３】
（式中、Ｒ１は前記と同じ意味を表し、Ｒ３は、炭素数１〜１０のアルキル基を表す。）
しかし、本法は、塩基による加水分解工程で、原料の３−エンド，４−エンド−ビス（アルコキシカルボニル）基が、３−エンド，４−エキソ−ジカルボキシル基に異性化し、次の脱水閉環工程で酸無水物になるためには再度異性化が必要で、得られる３−エキソ，４−エキソ体のＴＣＮＤＡ異性体収率は、５０％以下の実用的には経済性上不利な製造法であった。
【特許文献１】特開昭６０−１８８４２７号公報（特許請求の範囲）
【特許文献２】特開昭５８−２０８３２２号公報（特許請求の範囲）
【特許文献３】米国特許第３４２３４３１号明細書（特許請求の範囲）
【特許文献４】特開２００３−１３７８４３号公報（特許請求の範囲）
【発明の開示】
【発明が解決しようとする課題】
【００１４】
近年、光を用いた電子材料分野等にも耐熱性の高いポリイミドの使用が要望されて来た。本発明の目的は、紫外線領域に吸収がなく光透過性が高く、更に加工性が改善され、溶媒に対する溶解性に優れた液晶配向膜、カラーフィルターや光通信用光導波路等の光学材料用ポリイミドの原料モノマーとなり得る脂環式テトラカルボン酸二無水物、その経済的な製造法及びそのポリイミドの提供を課題とする。
【課題を解決するための手段】
【００１５】
本発明者らは、上記課題を解決するため、鋭意研究を行って、本発明を完成させた。
【００１６】
即ち、本発明は、新規テトラカルボン酸化合物として、以下の（１）〜（３）の化合物に関する。
（１）  式［１］
【００１７】
【化３】
2005170818.tif 000004
【００１８】
（式中、Ｒ１は、水素原子又は炭素数１〜１０のアルキル基を表す。）
で表される（置換）トリシクロ［４．２．１．０２，５］ノナン−３−エンド，４−エンド，７−エンド，８−エンド−テトラカルボン酸−３：４，７：８−二無水物（ＴＣＮＤＡ）。
（２）  式［２］
【００１９】
【化４】
2005170818.tif 000005
【００２０】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸。
（３）  式［３］
【００２１】
【化５】
2005170818.tif 000006
【００２２】
（式中、Ｒ１、Ｒ２は、それぞれ独立に水素原子又は炭素数１〜１０のアルキル基を表す。）
で表される（置換）トリシクロ［４．２．１．０２，５］ノナン−３−エンド，４−エンド，７−エンド，８−エンド−テトラカルボン酸−７，８−無水物及び（置換）トリシクロ［４．２．１．０２，５］ノナン−３−エンド，４−エンド−ビスアルコキシカルボニル−７−エンド，８−エンド−ジカルボン酸無水物。
【００２３】
また、以下の（４）及び（５）の製造法に関する。
（４）  式［４］
【００２４】
【化６】
2005170818.tif 000007
【００２５】
（式中、Ｒ１は、前記と同じ意味を表す。）
で表される（置換）ビシクロ［２．２．１］ヘプテ−２−エン−５−エンド，６−エンド−５，６−ジカルボン酸無水物と式［５］
【００２６】
【化７】
2005170818.tif 000008
【００２７】
（式中、Ｒ３は、炭素数１〜１０のアルキル基を表す。）
で表されるアセチレンジカルボン酸ジアルキル化合物をルテニウム触媒下反応させることを特徴とする式［６］
【００２８】
【化８】
2005170818.tif 000009
【００２９】
（式中、Ｒ１及びＲ３は、前記と同じ意味を表す。）
で表される（置換）トリシクロ［４．２．１．０２，５］ノネ−３−エン−３，４−ビス（アルコキシカルボニル）−７−エンド，８−エンド−７，８−ジカルボン酸無水物を製造し、これを有機酸又は無機酸によって、式［７］
【００３０】
【化９】
2005170818.tif 000010
【００３１】
（式中、Ｒ１は、前記と同じ意味を表す。）
で表される（置換）トリシクロ［４．２．１．０２，５］ノネ−３−エン−３，４−ジカルボキシ−７−エンド，８−エンド−７，８−ジカルボン酸無水物を製造し、又は式［８］
【００３２】
【化１０】
2005170818.tif 000011
【００３３】
（式中、Ｒ１は、前記と同じ意味を表す。）
で表される（置換）トリシクロ［４．２．１．０２，５］ノネ−３−エン−７−エンド，８−エンド−３，４，７，８−テトラカルボン酸を製造し、続いてこれを還元することにより式［９］
【００３４】
【化１１】
2005170818.tif 000012
【００３５】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−７，８−ジカルボン酸無水物、又は式［２］
【００３６】
【化１２】
2005170818.tif 000013
【００３７】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸を製造し、更にこれを脱水剤により閉環することを特徴とする式［１］
【００３８】
【化１３】
2005170818.tif 000014
【００３９】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−３：４，７：８−二無水物の製造法。
（５）  式［６］
【００４０】
【化１４】
2005170818.tif 000015
【００４１】
（式中、Ｒ１は、水素原子又は炭素数１〜１０のアルキル基を表し、Ｒ３は、炭素数１〜１０のアルキル基を表す。）
で表される（置換）トリシクロ［４．２．１．０２，５］ノネ−３−エン−３，４−ビス（アルコキシカルボニル）−７−エンド，８−エンド−７，８−ジカルボン酸無水物を還元し、式［８］
【００４２】
【化１５】
2005170818.tif 000016
【００４３】
（式中、Ｒ１及びＲ３は、前記と同じ意味を表す。）
で表される（置換）トリシクロ［４．２．１．０２，５］ノナン−３−エンド，４−エンド−３，４−ビス（アルコキシカルボニル）−７，８−ジカルボン酸無水物を製造し、これを有機酸又は無機酸によって式［９］
【００４４】
【化１６】
2005170818.tif 000017
【００４５】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−７，８−ジカルボン酸無水物、又は式［２］
【００４６】
【化１７】
2005170818.tif 000018
【００４７】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸を製造し、続いてこれを脱水閉環することを特徴とする式［１］
【００４８】
【化１８】
2005170818.tif 000019
【００４９】
（式中、Ｒ１は、前記と同じ意味を表す。）
で表される（置換）トリシクロ［４．２．１．０２，５］ノナン−３−エンド，４−エンド，７−エンド，８−エンド−テトラカルボン酸−３：４，７：８−二無水物の製造法。
【００５０】
更にまた、以下の（６）及び（７）の重合物に関する。
（６）  式［１０］
【００５１】
【化１９】
2005170818.tif 000020
【００５２】
（式中、Ｒ４は２価の有機基を表し、ｍは整数を表す。）
で表される繰り返し単位を少なくとも１０モル％含有し、数平均分子量が少なくとも５０００であるポリアミック酸。
（７）  式［１１］
【００５３】
【化２０】
2005170818.tif 000021
【００５４】
（式中、Ｒ４は２価の有機基を表し、ｍは整数を表す。）
で表される繰り返し単位を少なくとも１０モル％含有するポリイミド。
【発明の効果】
【００５５】
紫外線領域に吸収がなく光透過性が高く、溶媒に対する溶解性に優れ加工性が改善された液晶表示素子や半導体における保護材料、絶縁材料などの電子材料、更に光導波路等の光通信用材料としての用途が期待される光学材料用ポリイミドの原料モノマーとなり得る新規脂環式テトラカルボン酸二無水物及びそのポリイミドを提供できる。
【００５６】
以下、本発明を詳細に説明する。
【発明を実施するための最良の形態】
【００５７】
本発明の（置換）ＴＣＮＤＡの製造法は、下記の反応スキームで表される。
【００５８】
【化２１】
2005170818.tif 000022
【００５９】
（式中、Ｒ１及びＲ３は、前記と同じ意味を表す。）
【００６０】
【化２２】
2005170818.tif 000023
【００６１】
（式中、Ｒ１及びＲ３は、前記と同じ意味を表す。）
即ち、（置換）ビシクロ［２．２．１］ヘプテ−２−エン−５−エンド，６−エンド−５，６−ジカルボン酸無水物（ＢＨＣＡと略す）とＤＭＡ化合物をルテニウム触媒下反応させることにより（置換）トリシクロ［４．２．１．０２，５］ノネ−３−エン−３，４−ビス（アルコキシカルボニル）−７−エンド，８−エンド−７，８−ジカルボン酸無水物（ＴＮＥＡと略す）を製造し、これを有機酸又は無機酸によって（置換）トリシクロ［４．２．１．０２，５］ノネ−３−エン−３，４−ジカルボキシ−７−エンド，８−エンド−７，８−ジカルボン酸（ＴＮＥＣと略す）、又は（置換）トリシクロ［４．２．１．０２，５］ノネ−３−エン−３，４−ジカルボキシ−７−エンド，８−エンド−７，８−ジカルボン酸無水物（ＴＮＴＡと略す）とし、後還元により（置換）トリシクロ［４．２．１．０２，５］ノナン−３−エンド，４−エンド，７−エンド，８−エンド−テトラカルボン酸（ＴＮＴＣと略す）、又は（置換）トリシクロ［４．２．１．０２，５］ノナン−３−エンド，４−エンド，７−エンド，８−エンド−テトラカルボン酸−７，８−酸無水物（ＴＮＴＡと略す）にさせ、これを脱水閉環することを特徴とする（置換）ＴＣＮＤＡの製造法に関する。
【００６２】
また、（置換）ＴＮＥＡを還元し（置換）ＴＮＡＡを得た後、これを有機酸又は無機酸によって反応させることを特徴とする（置換）ＴＮＴＣ又は（置換）ＴＮＴＡの製造法に関する。
【００６３】
第１工程から順に説明する。
【００６４】
先ず原料である（置換）ＢＨＣＡとしては、ビシクロ［２．２．１］ヘプタ−５−エン−２，３−ジカルボン酸無水物、メチルビシクロ［２．２．１］ヘプタ−５−エン−２，３−ジカルボン酸無水物、エチルビシクロ［２．２．１］ヘプタ−５−エン−２，３−ジカルボン酸無水物、ｎ−プロピルビシクロ［２．２．１］ヘプタ−５−エン−２，３−ジカルボン酸無水物、ｉ−プロピルビシクロ［２．２．１］ヘプタ−５−エン−２，３−ジカルボン酸無水物、ｎ−ブチルビシクロ［２．２．１］ヘプタ−５−エン−２，３−ジカルボン酸無水物、ｉ−ブチルビシクロ［２．２．１］ヘプタ−５−エン−２，３−ジカルボン酸無水物、ｔ−ブチルビシクロ［２．２．１］ヘプタ−５−エン−２，３−ジカルボン酸無水物、ｎ−オクチルビシクロ［２．２．１］ヘプタ−５−エン−２，３−ジカルボン酸無水物、ｎ−デシルビシクロ［２．２．１］ヘプタ−５−エン−２，３−ジカルボン酸無水物等を挙げることができる。
【００６５】
もう一方の原料であるＤＭＡ化合物としては、種々の化合物が使用できる。例えば、具体的には、ジメチルアセチレンジカルボキシレート、ジエチルアセチレンジカルボキシレート、ジプロピルアセチレンジカルボキシレート、ジブチルアセチレンジカルボキシレート、ジペンチルアセチレンジカルボキシレート、ジヘキシルアセチレンジカルボキシレート、ジシクロペンチルアセチレンジカルボキシレート及びジシクロヘキシルアセチレンジカルボキシレート等が挙げられる。
【００６６】
触媒として用いる周期律表第８族金属としては、ルテニウム、ロジウム、パラジウム、白金、鉄、ニッケル及びコバルト等である。特に好ましいのはルテニウムである。触媒の形態としては、金属錯体、金属塩、金属単身、担持金属及び金属酸化物等が使用できる。
【００６７】
金属錯体としては、ヒドリドカルボニルトリス（トリフェニルホスフィン）金属、ジヒドリドテトラキス（トリフェニルホスフィン）金属、ジヒドリドカルボニルトリス（トリフェニルホスフィン）金属、ハロゲノヒドリドカルボニルトリス（トリフェニルホスフィン）金属、ジハロゲノトリス（トリフェニルホスフィン）金属、ジハロゲノテトラキス（トリフェニルホスフィン）金属、ジハロゲノビスベンゾニトリル金属、トリス（アセチルアセトナト）金属、ジハロゲノシクロジエン金属、ホルマトジカルボニル金属、ドデカカルボニル三金属、カルボニルビス（トリフェニルホスフィン）金属及びテトラキストリフェニルホスフィン金属等が使用できる。
【００６８】
金属塩としては、塩酸、硫酸、硝酸及び燐酸等の鉱酸塩、蟻酸、酢酸及びプロピオン酸等の有機酸塩が挙げられる。担持金属としては、炭素、アルミナ及び珪藻土等の担体に担持させた金属が使用できる。
【００６９】
更に、具体的にはジヒドリドテトラキス（トリフェニルホスフィン）ルテニウム、ジヒドリドカルボニルトリス（トリフェニルホスフィン）ルテニウム、クロロヒドリドカルボニルトリス（トリフェニルホスフィン）ルテニウム、ジクロロトリス（トリフェニルホスフィン）ルテニウム、ジブロモトリス（トリフェニルホスフィン）ルテニウム、ジヨウドトリス（トリフェニルホスフィン）ルテニウム、ジクロロテトラキス（トリフェニルホスフィン）ルテニウム、トリス（アセチルアセトナト）ルテニウム、ジクロロ（η−１，５−シクロオクタジエン）ルテニウム、ホルマトジカルボニルルテニウム及びドデカカルボニル三ルテニウム、ヒドリドカルボニルトリス（トリフェニルホスフィン）ロジウム、ジクロロビス（ベンゾニトリル）パラジウム、カルボニルビス（トリフェニルホスフィン）ニッケル、テトラキストリフェニルホスフィンパラジウム、三塩化ルテニウム、三臭化ルテニウム、三沃化ルテニウム、ルテニウム／活性炭、ルテニウム／アルミナ、パラジウム／活性炭、ルテニウム黒及び酸化ルテニウム等が挙げられる。
【００７０】
これらの中で特に好ましいものは、空気中でも安定で経済的な、ジクロロトリス（トリフェニルホスフィン）ルテニウム、ジブロモトリス（トリフェニルホスフィン）ルテニウム、ジヨウドトリス（トリフェニルホスフィン）ルテニウム、ジクロロテトラキス（トリフェニルホスフィン）ルテニウム、ジブロモテトラキス（トリフェニルホスフィン）ルテニウム及びジヨウドテトラキス（トリフェニルホスフィン）ルテニウム等と、実用的に安価な三塩化ルテニウム及び三臭化ルテニウム等である。
【００７１】
その使用量は、原料のＢＨＣＡ化合物に対し０．１〜３０モル％、特には０．５〜２０モル％が好ましい。三塩化ルテニウム及び三臭化ルテニウムは、トリフェニルホスフィン存在下で使用することもできる。その際のトリフェニルホスフィンの添加量は、トリハロゲン化ルテニウムに対して１〜１０モル当量が好ましく、特には３〜６モル当量が好ましい。
【００７２】
本反応では溶媒を使用しなくとも、反応は進行するが、使用する事もできる。溶媒としては例えば、ベンゼン、トルエン、キシレン及びキュメン等の芳香族炭化水素類、Ｎ，Ｎ−ジメチルホルムアミド（ＤＭＦ）、Ｎ，Ｎ−ジメチルアセトアミド（ＤＭＡｃ）及びＮ−メチルピロリドン（ＮＭＰ）等のアミド類、テトラヒドロフラン、１，４−ジオキサン、１２−クラウン−４−エーテル、１５−クラウン−５−エーテル、１８−クラウン−６−エーテル、ジベンゾ−１８−クラウン−６−エーテル及び１，２−ジメトキシエタン等のエーテル類等が特に好ましいが、他の溶媒例えばヘキサンやヘプタン等の脂肪族炭化水素類でも進行する。更にこれらの溶媒を組み合わせて使用することもできる。
【００７３】
その使用量は、溶媒量が多くなると反応進行が遅くなるが、無溶媒では、反応進行に伴い高粘稠になることから、（置換）ＢＨＣＡに対し１〜２０質量倍、特には１〜５質量倍が経済的にも好ましい。
【００７４】
また、本反応の原料である（置換）ＢＨＣＡやＤＭＡ化合物の反応中の重合を抑制するために重合禁止剤を添加することもできる。
重合禁止剤としては例えば、ジフェニルピクリルヒドラジン、トリ−ｐ−ニトロフェニルメチル、Ｎ−（３−Ｎ−オキシアニリノ−１，３−ジメチルブチリデン）アニリンオキシド、ｐ−ベンゾキノン、ｐ−ｔ−ブチルカテコール、ニトロベンゼン、ピクリン酸、ジチオベンゾイルジスルフィド、ヒドロキノン、ｐ−メトキシフェノール、２，４−ジ−ｔ−ブチル−４−メチルフェノール及び塩化銅（ＩＩ）等が挙げられる。重合禁止剤の添加量は、（置換）ＢＨＣＡやＤＭＡ化合物に対して０．０１〜１モル％が好ましい。
【００７５】
反応温度は、高温ほど反応が速いが重合等の副反応を伴うので、通常５０〜１８０℃の範囲、好ましくは７０〜１２０℃の範囲であり、特には８０〜１００℃の範囲で行うことにより高収率で目的物が得られる。
【００７６】
反応終了後は、濃縮により溶媒を留去してからその残渣をそのままシリカゲルカラムクロマトグラフィーにより精製するか、トルエンを加えて加温溶解後、室温静置すると結晶が析出するので、これを１，４−ジオキサンや酢酸エチルとｎ−ヘプタンの混合溶媒系から再結晶させることにより、目的の（置換）ＴＮＥＡが得られる。
【００７７】
第２工程の（置換）ＴＮＥＡより（置換）ＴＮＥＣ又は（置換）ＴＥＴＡへの反応は、通常の有機酸又は無機酸によってアルキルエステルをカルボン酸にする方法が適用できる。酸としては、蟻酸や酢酸等に代表される脂肪酸類、メタンスルホン酸やｐ−トルエンスルホン酸等に代表されるスルホン酸類燐酸、燐酸、塩酸及び硫酸等に代表される無機酸類が挙げられる。これらの中で、蟻酸を用いる方法が簡便である。反応条件は、過剰の酸を加えて１００℃前後で加熱攪拌することにより目的物が生成する。反応後は、析出した結晶を濾取し、溶媒中で再結晶させることにより目的の（置換）ＴＮＥＣ又は、（置換）ＴＥＴＡを精製することができる。
【００７８】
第３工程の（置換）ＴＮＥＣ又は、（置換）ＴＥＴＡから（置換）ＴＮＴＣ又は、（置換）ＴＮＴＡへの還元反応は、二重結合を単結合に変換する種々の一般的還元法が適用できる。
【００７９】
例えば、（１）金属および金属塩による還元（２）金属水素化物による還元（３）金属水素錯化合物による還元（４）ジボランおよび置換ボランによる還元（５）ヒドラジンによる還元（６）ジイミド還元（７）リン化合物による還元（８）電解還元（９）接触還元等を挙げることができる。
【００８０】
これらの中で、最も実用的方法は接触還元方法である。本発明で採用できる接触還元法は以下の通りである。触媒金属としては、周期律表第８族のパラジウム、ルテニウム、ロジウム、白金、ニッケル、コバルト及び鉄、又は第１族の銅等が使用できる。これらの金属は単独で、又は他の元素と複合させた多元系で使用される。それらの使用形態は、各金属単身、ラネー型触媒、ケイソウ土、アルミナ、ゼオライト、炭素及びその他の担体に担持させた触媒及び錯体触媒等が挙げられる。
【００８１】
具体的には、パラジウム／炭素、ルテニウム／炭素、ロジウム／炭素、白金／炭素、パラジウム／アルミナ、ルテニウム／アルミナ、ロジウム／アルミナ、白金／アルミナ、還元ニッケル、還元コバルト、ラネーニッケル、ラネーコバルト、ラネー銅、酸化銅、銅クロマト、クロロトリス（トリフェニルホスフィン）ロジウム、クロロヒドリドトリス（トリフェニルホスフィン）ルテニウム、ジクロロトリス（トリフェニルホスフィン）ルテニウム及びヒドリドカルボニルトリス（トリフェニルホスフィン）イリジウム等が挙げられる。これらの中で特に好ましいものはパラジウム／炭素及びルテニウム／炭素等である。
【００８２】
触媒の使用量は、５％金属担持触媒として基質に対し０．１〜３０質量％が、特には、０．５〜２０質量％が好ましい。溶媒は、メタノール、エタノール及びプロパノール等に代表されるアルコール類、ジオキサン、テトラヒドロフラン及びジメトキシエタン等に代表されるエーテル類及び酢酸エチル及び酢酸プロピル等に代表されるエステル類等が使用できる。
【００８３】
その使用量は、原料に対し１〜５０質量倍の範囲が、特には３〜１０質量倍の範囲が好ましい。水素圧は常圧から１０ＭＰａ（１００ｋｇ／ｃｍ２）の範囲が、特には常圧から３ＭＰａ（３０ｋｇ／ｃｍ２）の範囲が好ましい。反応温度は、０〜１５０℃の範囲が、特には１０〜１００℃の範囲が好ましい。
【００８４】
反応は、水素吸収量によって追跡することができ、理論水素量の吸収後サンプリングしガスクロマトグラフィーで分析し確認することができる。反応後は、濾過により触媒を除いた後、濃縮後、再結晶、又はカラムクロマトグラフィー法で精製することができる。
【００８５】
次に、第４工程の（置換）ＴＮＴＣ又は（置換）ＴＮＴＡから（置換）ＴＣＮＤＡへの脱水法について述べる。脱水剤としては、脂肪族カルボン酸無水物、１，３−ジシクロヘキシルカルボジイミド（ＤＣＣと略記）、２−クロロ−１，３−ジメチルイミダゾリニウムクロライド（ＤＭＣと略記）が用いられるが、好ましくは安価な脂肪族カルボン酸無水物、特に無水酢酸が用いられる。使用量は、（置換）ＴＮＴＣ又は（置換）ＴＮＴＡに対し１〜２０当量、好ましくは１〜５当量である。
【００８６】
溶媒は、脱水剤自身を過剰量加えて使用する場合もあるが、反応に直接関与しない有機溶媒を用いることもできる。例えば、トルエン、キシレン等の炭化水素類、１，２−ジクロロエタン、１，２−ジクロロプロパン等のハロゲン化炭化水素類、更に１，４−ジオキサン等が挙げられる。使用量は、（置換）ＴＮＴＣ化合物又は（置換）ＴＮＴＡ化合物に対し１〜２０質量倍、好ましくは１〜１０質量倍である。
【００８７】
反応温度は、通常脱水剤又は溶媒の沸点付近で行うのが一般的であるが、５０〜２００℃間で行うことができる。より好ましくは、６０〜１５０℃である。反応時間は、反応温度との相関になるが、実用的には、１〜２０時間、より好ましくは２〜１０時間である。      
【００８８】
反応後、脱水剤を、場合により溶媒も一緒に留去すると高純度の（置換）ＴＣＮＤＡが得られる。必要に応じ、Ｎ，Ｎ−ジメチルホルムアミド（ＤＭＦ）と酢酸エチルの混合溶媒系から再結晶法により精製することもできる。
【００８９】
また、第５工程の（置換）ＴＮＥＡを還元し（置換）ＴＮＡＡを製造する方法は、第３工程と同様に行うことができる。また、第６工程の（置換）ＴＮＡＡから（置換）ＴＮＴＣ又は、（置換）ＴＮＴＡを製造法する方法も第２工程と同様に行うことが出来る。
【００９０】
以上述べた各工程の反応は、いずれも常圧又は加圧で行うこともでき、また回分式又は連続式でも可能である。
【００９１】
次に（置換）ＴＣＮＤＡの重合評価結果について述べる。本発明により得られるテトラカルボン酸二無水物は、ジアミンとの重縮合反応によりポリアミド酸とした後、熱もしくは触媒を用いた脱水閉環反応により対応するポリイミドとすることができる。
【００９２】
一般に、ポリイミド樹脂はその特徴である高い機械的強度、耐熱性、絶縁性、耐溶剤性のために、液晶表示素子や半導体における保護材料、絶縁材料などの電子材料として広く用いられている。また、最近では光導波路用材料等の光通信用材料としての用途も期待されている。
【００９３】
近年、この分野の発展は目覚ましく、それに対応して、用いられる材料に対しても益々高度な特性が要求される様になっている。即ち、単に耐熱性、耐溶剤性に優れるだけでなく、用途に応じた性能を多数合わせ持つことが期待されている。
【００９４】
しかし、特に、全芳香族ポリイミド樹脂においては、濃い琥珀色を呈し着色するため、高い透明性を要求される用途においては問題が生じてくる。また、全芳香族ポリイミドは有機溶剤に不溶であるため、実際にはその前駆体であるポリアミド酸を熱による脱水閉環によって得る必要がある。
【００９５】
透明性を実現する一つの方法として、脂環式テトラカルボン酸二無水物と芳香族ジアミンとの重縮合反応によりポリイミド前駆体を得て、該当前駆体をイミド化しポリイミドを製造すれば、比較的着色が少なく、高透明性のポリイミドが得られることは知られている（特公平２−２４２９４号公報、特開昭５８−２０８３２２号公報）。
【００９６】
これに対して、本発明者らの本発明により得られる式［１］化合物を用いて得られるポリイミドは、脂環式構造を有しているため、従来の脂環式ポリイミドと同様、比較的高い耐熱性と良好な透明性を有すると考えられる。更に、本発明により得られるテトラカルボン酸二無水物は、特定の脂環式構造を有しているため、従来の脂環式ポリイミド樹脂よりも複屈折が低くかつ優れた低誘電率等の特性を有するものと期待される。
【００９７】
以上述べた観点から、高透明性、高耐熱性、低複屈折性、低誘電性に優れたポリイミド樹脂を見出すべく、鋭意検討を進めた結果、新規なポリイミド樹脂を完成させるに至った。
【００９８】
即ち、式[１１]
【００９９】
【化２３】
2005170818.tif 000024
【０１００】
（式中、Ａは４価の有機基を、Ｒ４は２価の有機基を表す。また、ｐは整数を表す。）
で表されるポリイミド樹脂において、繰り返し単位の少なくとも１０ｍｏｌ％が下記式[１０]
【０１０１】
【化２４】
2005170818.tif 000025
【０１０２】
（式中、Ｒ４は２価の有機基を表し、ｍは整数を表す。）
の構成単位からなる新規なポリイミド樹脂を提供するものであり、更には、一般式[１１]で表されるポリイミド樹脂において、少なくとも１０ｍｏｌ％の式[１]で表される（置換）ＴＣＮＤＡを含むテトラカルボン酸二無水物と、ジアミンとを重縮合させ、次いで、脱水閉環反応により得られる繰り返し単位の少なくとも１０ｍｏｌ％が上記式[１０]で示されるポリイミド樹脂の製造方法を提供するものである。
【０１０３】
本発明において使用されるテトラカルボン酸二無水物の全モル数のうち、少なくとも１０ｍｏｌ％は式［１］の（置換）ＴＣＮＤＡでなければならない。更には、本発明の目的である高い透明性と低い複屈折を達成するためには、望ましくは、テトラカルボン酸二無水物のうち９０ｍｏｌ％以上は（置換）ＴＣＮＤＡでなければならない。
【０１０４】
本発明において用いられる式[１]の（置換）ＴＣＮＤＡ以外のテトラカルボン酸二無水物としては、通常のポリイミドの合成に使用されるテトラカルボン酸及びその誘導体を用いることは、何ら差し支えない。
【０１０５】
その具体例としては、１，２，３，４−シクロブタンテトラカルボン酸、２，３，４，５−テトラヒドロフランテトラカルボン酸、１，２，４，５−シクロヘキサン酸、３，４−ジカルボキシ−１−シクロヘキシルコハク酸、３，４−ジカルボキシ−１，２，３，４−テトラヒドロ−１−ナフタレンコハク酸、ビシクロ[３．３．０]オクタン−２，４，６，８−テトラカルボン酸などの脂環式テトラカルボン酸及びこれら二無水物並びにこれらのジカルボン酸ジ酸ハロゲン化物などが挙げられる。
【０１０６】
更には、ピロメリット酸、２，３，６，７−ナフタレンテトラカルボン酸、１，２，５，６−ナフタレンテトラカルボン酸、１，４，５，８−ナフタレンテトラカルボン酸、２，３，６，７−アントラセンテトラカルボン酸、１，２，５，６−アントラセンテトラカルボン酸、３，３‘，４，４’−ビフェニルテトラカルボン酸、２，３，３‘，４−ビフェニルテトラカルボン酸、ビス（３，４−ジカルボキシフェニル）エーテル、３，３‘，４，４’−ベンゾフェノンテトラカルボン酸、ビス（３，４−ジカルボキシフェニル）メタン、２，２−ビス（３，４−ジカルボキシフェニル）プロパン、１，１，１，３，３，３−ヘキサフルオロ−２，２−ビス（３，４−ジカルボキシフェニル）プロパン、ビス（３，４−ジカルボキシフェニル）ジメチルシラン、ビス（３，４−ジカルボキシフェニル）ジフェニルシラン、２，３，４，５−ピリジンテトラカルボン酸、２，６−ビス（３，４−ジカルボキシフェニル）ピリジンなどの芳香族テトラカルボン酸及びこれらの二無水物並びにこれらのジカルボン酸ジ酸ハロゲン化物なども挙げられる。
【０１０７】
本発明において用いられるジアミンは、本発明の目的を損なわない限り、特に限定されるものではない。その代表例を挙げれば、ｐ−フェニレンジアミン、ｍ−フェニレンジアミン、２，５−ジアミノトルエン、２，６−ジアミノトルエン、４，４’−ジアミノビフェニル、３，３’−ジメチル−４，４’−ジアミノビフェニル、３，３’−ジメトキシ−４，４’−ジアミノビフェニル、ジアミノジフェニルメタン、ジアミノジフェニルエーテル、２，２’−ジアミノジフェニルプロパン、ビス（３，５−ジエチル−４−アミノフェニル）メタン、ジアミノジフェニルスルホン、ジアミノベンゾフェノン、ジアミノナフタレン、１，４−ビス（４−アミノフェノキシ）ベンゼン、１，４−ビス（４−アミノフェニル）ベンゼン、ビス（４−アミノフェノキシ）ペンタン、９，１０−ビス（４−アミノフェニル）アントラセン、１，３−ビス（４−アミノフェノキシ）ベンゼン、３，５−ジアミノ−１，６−ジメトキシベンゼン、３，５−ジアミノ−１，６−ジメトキシトルエン、４，４’−ビス（４−アミノフェノキシ）ジフェニルスルホン、２，２−ビス[４−（４−アミノフェノキシ）フェニル]プロパン、２，２’−トリフルオロメチルー４，４’−ジアミノビフェニル等の芳香族ジアミン、ビス（４−アミノシクロヘキシル）メタン、ビス（４−アミノ−３−メチルシクロヘキシル）メタン等の脂環式ジアミン及びテトラメチレンジアミン、ヘキサメチレンジアミン等の脂肪族ジアミン等が挙げられる。また、これらのジアミンの１種類又は２種類以上を混合して使用することもできる。
【０１０８】
本発明の新規ポリイミドは、酸二無水物とジアミンを溶媒中で反応させたポリアミド酸を経由し、その熱イミド化により用いることができる。また、ポリアミド酸を溶媒中でイミドに転化させ、溶剤可溶性のポリイミドとして用いることも可能である。
【０１０９】
本発明のポリイミド前駆体を得る方法は、その製造法は特に限定されるものではないが、該テトラカルボン酸二無水物およびその誘導体と前記ジアミンを反応、重合させて得ることができる。この際のテトラカルボン酸二無水物とジアミンのモル数の比は０．８から１．２であることが好ましい。通常の重縮合反応同様に、このモル比が１に近いほど生成する重合体の重合度は大きくなる。重合度が小さすぎるとポリイミド塗膜の強度が不十分であり、また重合度が大きすぎるとポリイミド塗膜形成時の作業性が悪くなる場合がある。従って、本反応における生成物の重合度は、ポリアミド酸溶液の還元粘度換算で、０．０５〜５．０ｄｌ／ｇ（温度３０℃のＮ−メチルピロリドン中、濃度０．５ｇ／ｄｌ）が好ましい。
【０１１０】
溶液重合に使われる溶剤の具体例としては、ｍ−クレゾール、Ｎ−メチル−２−ピロリドン、Ｎ，Ｎ−ジメチルホルムアミド、Ｎ，Ｎ−ジメチルアセトアミド、Ｎ−メチルカプトラクタム、ジメチルスルホキシド、テトラメチル尿素、ピリジン、ジメチルスルホン、ヘキサメチルホスホルアミド、およびブチルラクトンなどを挙げることができる。これらは、単独でも、また混合して使用してもよい。さらに、ポリイミド前駆体を溶解しない溶剤であっても、均一な溶液が得られる範囲内で上記溶媒に加えて使用してもよい。溶液重合の反応温度は、−２０℃から１５０℃、好ましくは−５℃から１００℃の任意の温度を選択することができる。
【０１１１】
本発明の有機溶媒可溶性ポリイミドを得る方法は、その製造方法は特に限定されるものではないが、該テトラカルボン酸二無水物及びその誘導体とジアミンを反応、重合させて得られたポリアミド酸前駆体を、通常は加熱により脱水閉環させる方法が採用される。また、公知の脱水閉環触媒を使用して化学的に閉環する方法も採用することができる。加熱による方法では、１００℃から３００℃、好ましくは１２０℃から２５０℃の任意の温度を選択できる。化学的に閉環する方法では、たとえばピリジン、トリエチルアミンなどを無水酢酸など存在下で使用することができ、このときの温度は、−２０℃から２００℃の任意の温度を選択することができる。
【０１１２】
このようにして得られたポリイミド溶液はそのまま使用することも出来、また、メタノール、エタノールなどの貧溶媒に沈殿単離させポリイミドを粉末として、あるいはそのポリイミド粉末を適当な溶媒に再溶解させて使用することができる。再溶解させる溶媒は、得られたポリイミドを溶解させるものであれば特に限定されないが、その具体例を挙げるならば、ｍ−クレゾール、２−ピロリドン、Ｎ−メチルピロリドン、Ｎ−エチルピロリドン、Ｎ−ビニルピロリドン、Ｎ，Ｎ−ジメチルアセトアミド、Ｎ，Ｎ−ジメチルホルムアミド、γ−ブチロラクトンなどが挙げられる。
【０１１３】
また、単独ではポリマーを溶解させない溶液であっても、溶解性を損なわない範囲であれば上記溶媒に加えて使用することができる。その具体例としては、エチルセロソルブ、ブチルセロソルブ、エチルカルビトール、ブチルカルビトール、エチルカルビトールアセテート、エチレングリコール、１−メトキシ−２−プロパノール、１−エトキシ−２−プロパノール、１−ブトキシ−２−プロパノール、１−フェノキシ−２−プロパノール、プロピレングリコールモノアセテート、プロピレングリコールジアセテート、プロピレングリコール−１−モノメチルエーテル−２−アセテート、プロピレングリコール−１−モノエチルエーテル−２−アセテート、ジプロピレングリコール、２−（２−エトキシプロポキシ）プロパノール、乳酸メチルエステル、乳酸エチルエステル、乳酸ｎ−プロピルエステル、乳酸ｎ−ブチルエステル、乳酸イソアミルエステルなどが挙げられる。
また、ポリイミド膜と基板の密着性を更に向上させる目的で、得られたポリイミド溶液にカップリング剤等の添加剤を加えることはもちろん好ましい。
【０１１４】
この溶液を基板に塗布し、溶媒を蒸発させることにより基板上にポリイミド被膜を形成させることができる。この際の温度は通常１００℃から３００℃で十分である。
【実施例】
【０１１５】
以下に実施例を挙げ、本発明を具体的に説明するが、本発明はこれらに限定されるものではない。
【０１１６】
尚、実施例で用いた分析法は以下の通りである。
【０１１７】
［１］  ［ガスクロマトグラフィー（ＧＣ）］
機種：Ｓｈｉｍａｄｚｕ  ＧＣ−１７Ａ，Ｃｏｌｕｍｎ：キャピラリカラム  ＣＢＰ１−Ｗ２５−１００（２５ｍ×０．５３ｍｍφ×１μｍ），カラム温度：１００℃（保持２ｍｉｎ．）−８℃／ｍｉｎ．（昇温速度）−２９０℃（保持１０ｍｉｎ．），注入口温度：２９０℃，検出器温度：２９０℃，キャリアガス：ヘリウム，検出法：ＦＩＤ法．
［２］  ［質量分析（ＭＡＳＳ）］
機種：ＬＸ−１０００（ＪＥＯＬ  Ｌｔｄ．），検出法：ＦＡＢ法．
［３］  ［１Ｈ−ＮＭＲ］
機種：ＩＮＯＶＡ５００（ＶＡＲＩＡＮ  Ｃｏｒｐ．），測定溶媒：ＣＤＣｌ３
標準物質：ｔｅｔｒａｍｅｔｈｙｌｓｉｌａｎｅ（ＴＭＳ）．
［４］  ［１３Ｃ−ＮＭＲ］
機種：ＩＮＯＶＡ５００（ＶＡＲＩＡＮ  Ｃｏｒｐ．），測定溶媒：ＣＤＣｌ３
標準物質：ＣＤＣｌ３（δ：７７．１ｐｐｍ）．
［５］  ［融点（Ｍｐ）］
機種：ＭＰ−Ｊ３（ヤナコ機器開発研究所製）
［６］  ［液体クロマトグラフィー（ＬＣ）］
機種：Ｓｈｉｍａｄｚｕ  ＬＣ−１０Ａ，Ｃｏｌｕｍｎ：ＹＭＣ−Ｐａｃｋ  ＯＤＳ−ＡＭ（Ｓ−５μｍ，１２０Ａ，ＡＭ−３０３，ＡＭ１２Ｓ０５−２５４６ＷＴ）（２５０ｍｍ×４．６ｍｍφ），カラム温度：４０℃，検出器波長：ＵＶ２３０ｎｍ，溶離液：Ｈ２Ｏ／ＣＨ３ＣＮ＝１／２，流速：０．５ｍｌ／ｍｉｎ。
【０１１８】
［７］  ［赤外吸収スペクトル］
機種：ＮＥＸＵＳ  ６７０ＦＴ−ＩＲ（ニコレットインストルメント製）
測定方法：ポリイミド粉末のＫＢｒペレットを作成し測定を行った。
【０１１９】
［８］［Ｘ線］
機種：単結晶Ｘ線構造解析装置  Ｍ１８ＸＨＦ（マックサイエンス製）
実施例１（第１工程）
【０１２０】
【化２５】
2005170818.tif 000026
【０１２１】
１００ｍＬ四つ口反応フラスコにビシクロ［２．２．１］ヘプタ−２−エン−５エキソ，６−エキソ−ジカルボン酸無水物（ハイミック酸：ＢＨＣＡ）８．２０ｇ（５０ｍｍｏｌ  ）、１，４−ジオキサン３３ｇ、トリストリフェニルホスフィンルテニウムジクロライド（ＲｕＣｌ２（ＰＰｈ３）３）（合成品）１．９２１ｇ（２ｍｍｏｌ）を仕込んだ。この反応溶液を８７℃（浴温９０℃）に加温し、ジメチルアセチレンジカルボキシレート（ＤＭＡ）１０．７ｇ（７５ｍｍｏｌ）を２０分かけて滴下した。内温を徐々に１０３℃（浴温１２０℃）に上げ１７時間撹拌したところで、更ににＤＭＡ７．１０ｇ（５０ｍｍｏｌ）を滴下し、２４時間撹拌した。反応終了後、溶媒を減圧下留去し、粗油状物にメタノール加え加温後室温静置すると不溶物が沈降したので濾過除去し、濾液を濃縮してから、この粗物をシリカゲルカラムクロマトグラフィー（溶離液：酢酸エチル／ヘプタン＝１／５〜１／０）で精製すると結晶１１．９ｇ（３９．１ｍｍｏｌ；単離収率７８．１％）が得られた。この物質は以下に示す分析結果よりトリシクロ［４．２．１．０２，５］ノナ−３−エン−３，４−ビス（メトキシカルボニル）−７−エンド，８−エンド−ジカルボン酸無水物（ＴＮＥＡ）であることを確認した。
【０１２２】
MASS(FAB+, m/z(%)) : 307([M+H]+, 100), 275(73).
1H-NMR(CDCl3,δppm) : 1.47(d, J=11.6Hz, 1H), 1.74(d, J=11.3 Hz，1H), 2.87(d, J=28.7Hz，4H),  3.51(d, J=2.14Hz，2H),  3.72(d, J=1.22Hz，6H) .
13C-NMR(CDCl3,δppm) : 34.23, 37.05(2C), 42.18(2C), 48.39(2C), 52.05(2C) , 140.96(2C)，160.33(2C) 170.77(2C).
Mp(℃)：159〜160。
【０１２３】
実施例２（第１工程）
１００ｍＬ四つ口反応フラスコに１，４−ジオキサン３３ｇ、トリフェニルホスフィン１．５７ｇ（６ｍｍｏｌ）及び三塩化ルテニウム・３水和物０．５２３ｇ（２ｍｍｏｌ）を仕込み浴温１２０℃で３０分還流させた。この反応溶液を８０℃（浴温９０℃）にしてから、ＢＨＣＡ８．２０ｇ（５０ｍｍｏｌ  ）を仕込み、続いてＤＭＡ１０．７ｇ（７５ｍｍｏｌ）を２０分かけて滴下した。内温を徐々に１００℃（浴温１２０℃）に上げ１７時間撹拌したところで、更ににＤＭＡ７．１０ｇ（５０ｍｍｏｌ）を滴下し、２４時間撹拌した。反応終了後、溶媒を減圧下留去し、粗油状物にメタノール加え加温後室温静置すると不溶物が沈降したので濾過除去し、濾液を濃縮してから、この粗物をシリカゲルカラムクロマトグラフィー（溶離液：酢酸エチル／ヘプタン＝１／５〜１／０）で精製すると結晶１０．１ｇ（３３．０ｍｍｏｌ；単離収率６６．０％）が得られた。
【０１２４】
実施例３（第１工程）
５００ｍＬ四つ口反応フラスコにＢＨＣＡ４９．３ｇ（３００ｍｍｏｌ  ）、１，４−ジオキサン１９７ｇ、トリストリフェニルホスフィンルテニウムジクロライド（ＲｕＣｌ２（ＰＰｈ３）３）（合成品）１１．５ｇ（１２ｍｍｏｌ）を仕込んだ。この反応溶液を８０℃（浴温９０℃）に加温し、ジメチルアセチレンジカルボキシレート（ＤＭＡ）６３．９ｇ（  ４５ｍｍｏｌ）を２時間かけて滴下した。内温を徐々に１０３℃（浴温１１０℃）に上げ７時間撹拌したところで、更ににＤＭＡ４２．６ｇ（３００ｍｍｏｌ）を１時間で滴下し、２４時間撹拌した。反応終了後、溶媒を減圧下留去し、粗油状物にトルエンを加え加温後室温静置すると固形物が沈降したので濾過し、トルエンで３回洗浄後乾燥すると結晶６７．８ｇ（ＧＣ純度９８．５％，単離収率６９．６％）が得られた。
【０１２５】
実施例４（第１工程）
５００ｍＬ四つ口反応フラスコにＢＨＣＡ４９．３ｇ（３００ｍｍｏｌ  ）、１，４−ジオキサン１９７ｇ、トリストリフェニルホスフィンルテニウムジクロライド（ＲｕＣｌ２（ＰＰｈ３）３）（合成品）１１．５ｇ（１２ｍｍｏｌ）を仕込んだ。この反応溶液を８０℃（浴温９０℃）に加温し、ＤＭＡ６３．９ｇ（  ４５ｍｍｏｌ）を２時間かけて滴下した。内温を徐々に９０〜９５℃（浴温１００℃）に上げ８時間撹拌したところで、更にＤＭＡ２１．３ｇ（１５０ｍｍｏｌ）を１０分で滴下し、１４時間撹拌した。ＧＣ分析の結果原料ＢＨＣＡが残余していたので、更にＤＭＡ８．５３ｇ（６０ｍｍｏｌ）を滴下し、２４時間撹拌した。反応終了後、溶媒を減圧下留去し、粗油状物にトルエンを加え加温後室温静置すると固形物が沈降したので濾過し、トルエンで３回洗浄後乾燥すると結晶６７．８ｇ（ＧＣ純度９８．５％，単離収率６９．６％）が得られた。
【０１２６】
実施例５（第１工程）
５０ｍＬの四つ口反応フラスコにＢＨＣＡ１．６４ｇ（１０ｍｍｏｌ）、ニトロメタン９．４ｇ、三塩化ルテニウム・３水和物０．１０４ｇ（４ｍｍｏｌ）を仕込み、８０℃でＤＭＡ  ２．１３ｇ（１５ｍｍｏｌ）を滴下した。この反応溶液を内温を徐々に９０〜９５℃（浴温１００℃）に上げ２４時間撹拌した。更に三塩化ルテニウム・３水和物０．１０４ｇ（４ｍｍｏｌ）とＤＭＡ２．１３ｇ（１５ｍｍｏｌ）を加え１０３℃（浴温１２０℃）に上げ１５時間撹拌した。反応液を分析の結果、ＴＮＥＡ４２．６％、未反応ＢＨＣＡ５０．７％であった。
【０１２７】
実施例６（第２工程）
【０１２８】
【化２６】
2005170818.tif 000027
【０１２９】
水分離器付き２００ｍＬ四つ口反応フラスコにＴＮＥＡ２１．５ｇ（６６．４ｍｍｏｌ）、蟻酸１０８ｇ（５質量倍）及びｐ−トルエンスルホン酸・一水和物１．０８ｇ（５質量％）を仕込み、１３０℃湯浴で副生する蟻酸メチルを留去しながら５時間還流した。反応液は均一になった後、結晶が析出しスラリー状態になった。一夜室温静置後、濾過し、酢酸エチルで洗浄後、減圧乾燥すると白色結晶１５．０ｇ（ＬＣ純度９５．３％、収率７４．７％）が得られた。この結晶は、下記の分析結果からトリシクロ［４．２．１．０２，５］ノナ−３−エン−３，４−ジカルボキシ−７−エンド，８−エンド−ジカルボン（ＴＮＥＣ）であることを確認した。
【０１３０】
MASS(FAB-, m/z(%)) : 295([M-H]-, 8), 277(100), 171(75).
1H-NMR(500MHz, d6-DMSO,δppm) : 1.49(d, J=11.0Hz, 1H), 1.58(d, J=11.3 Hz，1H), 2.62(s，2H),  2.70(s，2H),  3.63 (t, J=2.34Hz，2H),  10.3(brs，4H) .
13C-NMR(125MHz, d6-DMSO,δppm) : 33.43, 36.67(2C), 41.63(2C), 48.52(2C), 141.94(2C)，162.15(2C) 172.28(2C).
Mp(℃)：261〜262。
【０１３１】
実施例７（第３工程）
【０１３２】
【化２７】
2005170818.tif 000028
【０１３３】
１００ｍＬハステロイ製オートクレーブにＴＮＥＣ４．３８ｇ（１４．８ｍｍｏｌ）、１，４−ジオキサン３５ｇ及び５％Ｐｄ／Ｃ（５３．３％含水品）０．１８８ｇ（２質量％）を仕込み、窒素置換後水素初圧４ＭＰａで撹拌を開始しながら昇温し、１００℃で５時間反応させた。室温まで冷却してから反応物を取り出すと結晶が析出していたので、ＤＭＦを加えて溶解してから、濾過により触媒を除去してから濃縮すると粗結晶が得られた。酢酸エチルを加えて加温後、室温静置すると結晶が沈降した。これを濾取・酢酸エチルでの洗浄・乾燥させると、ＨＰＬＣ分析で単一成分の白色結晶３．８２ｇ（１２．８ｍｍｏｌ）（収率８６．６％）が得られた。
この結晶の構造は、下記の分析結果からトリシクロ［４．２．１．０２，５］ノナン−３−エンド，４−エンド，７−エンド，８−エンド−テトラカルボン酸（ＴＮＴＣ）であることを確認した。
【０１３４】
MASS(FAB-, m/z(%)) : 297([M-H]-, 100), 279(53).
1H-NMR(500MHz, d6-DMSO,δppm) : 1.61(d, J=11.3 Hz，1H ),  2.42(d, J=11.0Hz, 1H), 2.46-2.48 (m, 2H),  2.92(d, J=1.22Hz, 2H), 3.47 (dd, d1=2.00Hz，d2=4.43Hz, 2H),  3.63-3.66 (m, 2H),  12.07(brs，4H) .
13C-NMR(125MHz, d6-DMSO,δppm) : 37.44, 37.60(2C), 39.01(2C), 40.20(2C) , 49.22(2C)，171.69(2C) 172.73(2C).
Mp(℃)：268〜269。
【０１３５】
実施例８（第４工程）
【０１３６】
【化２８】
2005170818.tif 000029
【０１３７】
５０ｍＬ四つ口反応フラスコにＴＮＴＣ３．６４ｇ（１２．２ｍｍｏｌ）、無水酢酸３１．５ｇ及びトルエン２６．２ｇを仕込み、１３０℃油浴で２時間攪拌した。反応終了後、室温に戻してから濾過を行ない、酢酸エチルで洗浄することにより、ＨＰＬＣとＧＣで共に単一ピークの白色結晶３．２０ｇ（１２．２ｍｍｏｌ，収率１００％）を得た。この結晶は下記の分析結果からトリシクロ［４．２．１．０２，５］ノナン−３−エンド，４−エンド，７−エンド，８−エンド−テトラカルボン酸−３：４，７：８−二無水物（ＴＣＮＤＡ）であることを確認した。
【０１３８】
MASS(FAB+, m/z):261([M+H]+, 40), 255(51), 253(45), 227(25), 183(100).
1H-NMR(300MHz, d6-DMSO, δppm): 1.72(d, J=2.82Hz, 1H), 1.82(d, J=2.82Hz, 1H),  2.82(dd, J1=4.28Hz, J2=5.20, 2H), 3.54(dd, J1=1.98Hz, J2=3.51, 2H), 3.78-3.80(m, 2H).
13C-NMR(125MHz, d6-DMSO, δppm):36.01, 38.19(2C), 39.19(2C), 40.64(2C), 49.08(2C), 171.76(2C), 172.48(2C).
Mp(℃)：251〜252。
【０１３９】
アセトニトリル中自然濃縮により再結晶したTCNDA単結晶のＸ線測定結果を以下に示す。
【０１４０】
［TCNDA単結晶Ｘ線測定結果］
Formula                C13H10O6 
Fw                      262.217
Crystal color, habit     colorless, plate
Crystal dimensions    0.90 x 0.50 x 0.20 mm3
Crystal system         Monoclinic
Lattic type             Primitive
Lattic parameters     a=12.123(2) Å, b=7.5870(10) Å, c=13.503(2) Å
α=90.00 °, β=116.291(4) °, γ=90.00 °
V=1113.5(3) Å3
Z value =  4
Dcalc ＝  1.564 Mg/m3
Mo K<α> radiation
λ（MoKa）＝ 0.70926, μ（MoKa）＝ 0.12 cm-1
Space group  =  P21/c
No. of measured reflections  = 2686
No. of observed reflections  = 2360
R(gt)  =  0.057
WR(gt) = 0.160
Temp. = 297 K 。
【０１４１】
実施例９（第６工程）
【０１４２】
【化２９】
2005170818.tif 000030
【０１４３】
水分離器接続１００ｍL四つ口反応フラスコにＴＮＡＡ７．６２ｇ（２３．６ｍｍｏｌ）、蟻酸３９ｇ（５質量倍）及びｐ−トルエンスルホン酸・一水和物０．３９ｇ（５質量％）を仕込み、１３０℃湯浴で副生する蟻酸メチルを留去しながら７時間還流した。反応液は均一になった後、結晶が析出しスラリー状態になった。一夜室温静置後、濾過し、酢酸エチルで洗浄後、減圧乾燥すると白色結晶4．7ｇ（収率６６．８％）が得られた。この結晶は、MASS、１Ｈ−ＮＭＲ及び１３Ｃ−ＮＭＲの分析結果からトリシクロ［４．２．１．０２，５］ノナン−３−エンド，４−エンド，７−エンド，８−エンド−テトラカルボン酸（ＴＮＴＣ）であることを確認した。
【０１４４】
実施例１０（第６工程）
【０１４５】
【化３０】
2005170818.tif 000031
【０１４６】
水分離器接続１００ｍＬ四つ口反応フラスコにＴＮＡＡ５．１０ｇ（１５．８ｍｍｏｌ）、蟻酸３１ｇ（６質量倍）及びｐ−トルエンスルホン酸・一水和物０．２６ｇ（５質量％）を仕込み、１３０℃湯浴で副生する蟻酸メチルを留去しながら１６時間還流した。反応液は均一になった後、結晶が析出しスラリー状態になった。室温静置後、濾過し、酢酸エチルで洗浄し、減圧乾燥すると白色結晶２．１ｇ（ＬＣ純度９５．６％、収率５３．４％）が得られた。この結晶は、ＭＡＳＳ、１Ｈ−ＮＭＲ及び１３Ｃ−ＮＭＲの分析結果からトリシクロ［４．２．１．０２，５］ノナン−３−エンド，４−エンド，７−エンド，８−エンド−テトラカルボン酸−７，８−酸無水物（ＴＮＴＡ）であることを確認した。
【０１４７】
MASS(FAB-, m/z):279([M-H]-, 100), 261(6), 153(27).
1H-NMR(500MHz, d6-DMSO, δppm): 1.64(d, J=11.3Hz, 1H), 1.92(d, J=11.0Hz, 1H),  2.34(t, J=5.65Hz, 1H), 2.44-2.50(m, 2H), 2.64(d, J=5.20Hz, 1H), 2.70(d, J=5.20Hz, 1H), 2.87(dd, J1=4.89Hz, J2=7.94, 1H), 3.44-3.55(m, 3H), 12.5(brs, 2H).
13C-NMR(125MHz, d6-DMSO, δppm):36.03, 36.73, 37.60, 39.33, 40.06, 41.22, 41.52, 48.36, 48.85, 172.33, 172.46, 172.54, 174.22.
Mp(℃)：275〜277。
【０１４８】
実施例１１（ＴＣＮＤＡ−ＤＤＥポリアミド酸及びポリイミドの合成）
【０１４９】
【化３１】
2005170818.tif 000032
【０１５０】
２５℃の水浴中に設置した攪拌機付き５０ｍＬ四つ口反応フラスコに、４，４’−ジアミノジフェニルエーテル（以下ＤＤＥと省略する）２．００ｇ（１０ｍｍｏｌ）とＮ，Ｎ−ジメチルアセトアミド（以下ＤＭＡｃと省略する）２６．８ｇを仕込み溶解させた。続いて、その攪拌中にＴＣＮＤＡ２．７５ｇ（１０．５ｍｍｏｌ）を溶解させながら分割添加した。  更に、２５℃で４５時間攪拌し重合反応を行なうことにより、固形分１５ｗｔ％のポリアミド酸溶液を得た。この溶液にＤＭＡｃを加えて固形分５ｗｔ％にし、ＧＰＣ（Ｇｅｌ  Ｐｅｒｍｅｒａｔｉｏｎ  Ｃｈｒｏｍａｔｏｇｒａｐｈｙ）法により分子量を測定した結果、数平均分子量（Ｍｎ）は１１，１４１で、重量平均分子量（Ｍｗ）は２２，１３０であり、Ｍｗ／Ｍｎは１．９８６３であった。
【０１５１】
この溶液に無水酢酸２．４５ｇを加え５分間攪拌した後、ピリジン３．６４ｇを加えて１００℃で２時間攪拌した。このＤＭＡｃ溶液を室温に戻してから、３．５容量倍のメタノール中に滴下し、更に１時間攪拌して白色粉末を析出させた。白色粉末を濾過後、ＤＭＡｃ溶液の４容量倍のメタノールで洗浄してから、６０℃で３時間減圧乾燥した。４．５３ｇのＴＣＮＤＡ−ＤＤＥポリイミドが得られ、ＧＰＣ測定の結果、数平均分子量（Ｍｎ）は１３，６０１で、重量平均分子量（Ｍｗ）は２９，９０２であり、Ｍｗ／Ｍｎは２．１９８４であった。
【０１５２】
この白色粉末の赤外吸収スペクトル（ニコレットインストルメント製ＮＥＸＵＳ：６７０ＦＴ−ＩＲを用い、ポリイミド粉末のＫＢｒペレットを作成し測定を行った。：添付チャート参照）から１７０９．８２ｃｍ−１（５員環イミド）を確認した。また、１Ｈ−ＮＭＲからイミド化率４５．１％を算出した。
【０１５３】
実施例１２（ＴＣＮＤＡ−ＤＤＭポリアミド酸及びポリイミドの合成）
【０１５４】
【化３２】
2005170818.tif 000033
【０１５５】
２５℃の水浴中に設置した攪拌機付き５０ｍＬ四つ口反応フラスコに、４，４’−ジアミノジフェニルメタン（以下ＤＤＭと省略する）１．９８ｇ（１０ｍｍｏｌ）とＤＭＡｃ２６．８ｇを仕込み溶解させた。続いて、その攪拌中にＴＣＮＤＡ２．７５ｇ（１０．５ｍｍｏｌ）を溶解させながら分割添加した。更に、２５℃で４０時間攪拌し重合反応を行なうことにより、固形分１５ｗｔ％のポリアミド酸溶液を得た。この溶液にＤＭＡｃを加えて固形分５ｗｔ％にし、ＧＰＣ法により分子量を測定した結果、数平均分子量（Ｍｎ）は７，５６０で、重量平均分子量（Ｍｗ）は１３，４９６であり、Ｍｗ／Ｍｎは１．７８５１であった。
【０１５６】
この溶液に無水酢酸２．４５ｇを加え５分間攪拌した後、ピリジン３．６４ｇを加えて１００℃で２時間攪拌した。このＤＭＡｃ溶液を室温に戻してから、３．５容量倍のメタノール中に滴下し、更に１時間攪拌して白色粉末を析出させた。白色粉末を濾過後、ＤＭＡｃ溶液の４容量倍のメタノールで洗浄してから、６０℃で３時間減圧乾燥した。４．１４ｇのＴＣＮＤＡ−ＤＤＭポリイミドが得られ、ＧＰＣ測定の結果、数平均分子量（Ｍｎ）は８，９９８で、重量平均分子量（Ｍｗ）は１４，８０８であり、Ｍｗ／Ｍｎは１．６４５７であった。
【０１５７】
この白色粉末の赤外吸収スペクトル（添付チャート参照）から１７０６．５２ｃｍ−１（５員環イミド）を確認した。また、１Ｈ−ＮＭＲからイミド化率４３．５％を算出した。
【０１５８】
実施例１３（ＴＣＮＤＡ−ＤＡ４Ｐポリアミド酸及びポリイミドの合成）
【０１５９】
【化３３】
2005170818.tif 000034
【０１６０】
２５℃の水浴中に設置した攪拌機付き５０ｍＬ四つ口反応フラスコに、１，３−ビス（４，４’−アミノフェノキシ）ベンゼン（以下ＤＡ４Ｐと省略する）２．９２ｇ（１０ｍｍｏｌ）とＤＭＡｃ３２．１ｇを仕込み溶解させた。続いて、その攪拌中にＴＣＮＤＡ２．７６ｇ（１０．５ｍｍｏｌ）を溶解させながら分割添加した。更に、２５℃で４３時間攪拌し重合反応を行なうことにより、固形分１５ｗｔ％のポリアミド酸溶液を得た。この溶液にＤＭＡｃを加えて固形分５ｗｔ％にし、ＧＰＣ法により分子量を測定した結果、数平均分子量（Ｍｎ）は７，０１３で、重量平均分子量（Ｍｗ）は１４，０２８であり、Ｍｗ／Ｍｎは２．０００２であった。
【０１６１】
この溶液に無水酢酸２．４５ｇを加え５分間攪拌した後、ピリジン３．６４ｇを加えて１００℃で２時間攪拌した。このＤＭＡｃ溶液を室温に戻してから、３．５容量倍のメタノール中に滴下すると乳化したので、濃縮し、得られたガム状物に再びＤＭＡｃを加えて合計７１ｇのＤＭＡｃ溶液にしてから、再度２４９ｍｌ（３．５容量倍）のメタノールに滴下すると、白色粉末が沈降した。更に１時間攪拌して白色粉末を析出させた後濾取し、ＤＭＡｃ溶液の２８４ｍｌ（４容量倍）のメタノールで洗浄してから、６０℃で３時間減圧乾燥した。４．９５ｇのＴＣＮＤＡ−ＤＡ４Ｐポリイミドが得られ、ＧＰＣ測定の結果、数平均分子量（Ｍｎ）は８，７７０で、重量平均分子量（Ｍｗ）は１５，９６４であり、Ｍｗ／Ｍｎは１．８２０３であった。
この白色粉末の赤外吸収スペクトル（ニコレットインストルメント製ＮＥＸＵＳ  ６７０ＦＴ−ＩＲを用い、ポリイミド粉末のＫＢｒペレットを作成し測定を行った。：添付チャート参照）から１７０５．４８ｃｍ−１（５員環イミド）を確認した。また、１Ｈ−ＮＭＲからイミド化率３７．８％を算出した。
【０１６２】
実施例１４（ＴＣＮＤＡ−ＰＤＡポリアミド酸及びポリイミドの合成）
【０１６３】
【化３４】
2005170818.tif 000035
【０１６４】
２５℃の水浴中に設置した攪拌機付き５０ｍＬ四つ口反応フラスコに、ｐ−フェニレンジアミン（以下ＰＤＡと省略する）０．９７１ｇ（９ｍｍｏｌ）とＤＭＡｃ１９．３ｇを仕込み溶解させた。続いて、その攪拌中にＴＣＮＤＡ２．４８ｇ（９．４５ｍｍｏｌ）を溶解させながら分割添加した。更に、２５℃で２４時間攪拌し重合反応を行なうと、固形分１５ｗｔ％の白濁ポリアミド酸溶液を得た。そこで、ＤＭＡｃ２５．８ｇを追加し（固形分７ｗｔ％）２５℃で２４時間攪拌し重合反応を続けた。重合を停止させてからこの溶液にＤＭＡｃを加えて固形分５ｗｔ％にし、続いて無水酢酸２．４５ｇを加え５分間攪拌した後、ピリジン３．６４ｇを加えて１００℃で２時間攪拌した。このＤＭＡｃ溶液を室温に戻してから、３．５容量倍のメタノール中に滴下したがゲル状になったので、濃縮し、得られた固形分にメタノールを加えて加温後冷却してから濾過し、更にメタノール洗浄してから、６０℃で３時間減圧乾燥した。３．１４ｇのＴＣＮＤＡ−ＰＤＡポリイミドが得られた。
この白色粉末の赤外吸収スペクトル（添付チャート参照）から１７０８．８１ｃｍ−１（５員環イミド）を確認した。また、１Ｈ−ＮＭＲからイミド化率５２．６％を算出した。
【０１６５】
実施例１５（ＴＣＮＤＡ−ＤＡ５ＭＧポリアミド酸及びポリイミドの合成）
【０１６６】
【化３５】
2005170818.tif 000036
【０１６７】
２５℃の水浴中に設置した攪拌機付き５０ｍＬ四つ口反応フラスコに、４，４’−ジアミノ−１，５−フェノキシペンタン（以下ＤＡ５ＭＧと省略する）２．００ｇ（７．０ｍｍｏｌ）とＤＭＡｃ２２．９ｇを仕込み溶解させた。続いて、その攪拌中にＴＣＮＤＡ２．０４ｇ（７．７ｍｍｏｌ）を溶解させながら分割添加した。更に、２５℃で４０時間攪拌し重合反応を行なうことにより、固形分１５ｗｔ％のポリアミド酸溶液を得た。この溶液にＤＭＡｃを加えて固形分５ｗｔ％にし、ＧＰＣ法により分子量を測定した結果、数平均分子量（Ｍｎ）は５，１１７で、重量平均分子量（Ｍｗ）は９，７３７であり、Ｍｗ／Ｍｎは１．９０２８であった。
【０１６８】
この溶液に無水酢酸１．７２ｇを加え５分間攪拌した後、ピリジン２．５５ｇを加えて１００℃で２時間攪拌した。このＤＭＡｃ溶液を室温に戻してから、３．５容量倍のメタノール中に滴下すると白濁し、暫くの後、ガム状物質がフラスコ底に沈降した。上澄みの白濁液をデカンテーションで除去してから残った固形分にメタノールを加えてスパチュで粉砕してから加温攪拌した。室温に戻してから濾過し、更にメタノール洗浄してから、６０℃で３時間減圧乾燥し、１．７５ｇのＴＣＮＤＡ−ＤＡ５ＭＧポリイミドが得られた。このポリマーをＧＰＣ測定の結果、数平均分子量（Ｍｎ）は７，５６６で、重量平均分子量（Ｍｗ）は１２，１６０であり、Ｍｗ／Ｍｎは１．６０７１であった。
この白色粉末の赤外吸収スペクトル（添付チャート参照）から１７０２．４２ｃｍ−１（５員環イミド）を確認した。また、１Ｈ−ＮＭＲからイミド化率３４．５％を算出した。
【０１６９】
実施例１６（ＴＣＮＤＡ−各ジアミンポリイミドの溶解性）
【０１７０】
【化３６】
2005170818.tif 000037
【０１７１】
本発明のポリイミドは、下表からわかる様に各種の有機溶媒に溶解する可溶性ポリイミドである。
【０１７２】
【表１】
2005170818.tif 000038
【図面の簡単な説明】
【０１７３】
【図１】実施例１１で得られたＴＣＮＤＡ−ＤＤＥポリイミドの赤外線吸収スペクトルである。
【図２】実施例１２で得られたＴＣＮＤＡ−ＤＤＭポリイミドの赤外線吸収スペクトルである。
【図３】実施例１３で得られたＴＣＮＤＡ−ＤＡ４Ｐポリイミドの赤外線吸収スペクトルである。
【図４】実施例１４で得られたＴＣＮＤＡ−ＰＤＡポリイミドの赤外線吸収スペクトルである。
【図５】実施例１５で得られたＴＣＮＤＡ−ＤＡ５ＭＧポリイミドの赤外線吸収スペクトルである。
【図１】
2005170818.tif 000058
【図２】
2005170818.tif 000059
【図３】
2005170818.tif 000060
【図４】
2005170818.tif 000061
【図５】
2005170818.tif 000062